(57)【特許請求の範囲】
【請求項１】
下記一般式［１］で示される有機エレクトロルミネッセンス素子材料。
一般式［１］
【化１】
0003653825.tif 000012
［式中、Ｘは、ＮもしくはＣＨを示し、Ｒ1 ないしＲ8 は、それぞれ独立して、水素原子、ハロゲン原子、置換もしくは未置換のアルキル基、置換もしくは未置換のアリール基、置換もしくは未置換のアルコキシ基、置換もしくは未置換のアリールオキシ基、置換もしくは未置換のアルキルチオ基、置換もしくは未置換のアリールチオ基、アミノ基、モノまたはジ置換アミノ基、水酸基、シロキシ基、アシル基、カルバモイル基、カルボン酸基、スルフォン酸基、脂肪族環基、炭素環式芳香族基もしくは複素環基を示す。Ｍは金属を示す。ｎは１から３の整数を示す（ただし、ＸがＮであり、かつ、ｎが２である場合を除く。）。］
【請求項２】
一対の電極間に発光層もしくは発光層を含む有機化合物薄膜層を備えた有機エレクトロルミネッセンス素子において、上記発光層が請求項１記載の有機エレクトロルミネッセンス素子材料を含有する層であることを特徴とする有機エレクトロルミネッセンス素子。
【請求項３】
一対の電極間に発光層を含む複数層の有機化合物薄膜層を備えた有機エレクトロルミネッセンス素子において、上記発光層と陰極の間に請求項１記載の有機エレクトロルミネッセンス素子材料を含有する層を形成してなることを特徴とする有機エレクトロルミネッセンス素子。
【請求項４】
更にトリフェニルアミン誘導体を含有する層を発光層と陽極の間に形成してなる請求項２又は３記載の有機エレクトロルミネッセンス素子。
【発明の詳細な説明】
【０００１】
【発明の属する技術分野】
本発明は平面光源や表示に使用される有機エレクトロルミネッセンス（ＥＬ）素子に関するものであり、高輝度の光素子に関するものである。
【０００２】
【従来の技術】
有機物質を使用したＥＬ素子は、固体発光型の安価な大面積フルカラー表示素子としての用途が有望視され、多くの開発が行われている。一般にＥＬは、発光層および該層をはさんだ一対の対向電極から構成されている。発光は、両電極間に電界が印加されると、陰極側から電子が注入され、陽極側から正孔が注入される。さらに、この電子が発光層において正孔と再結合し、エネルギー準位が伝導帯から価電子帯に戻る際にエネルギーを光として放出する現象である。
【０００３】
従来の有機ＥＬ素子は、無機ＥＬ素子に比べて駆動電圧が高く、発光輝度や発光効率も低かった。また、特性劣化も著しく実用化には至っていなかった。
近年、１０Ｖ以下の低電圧で発光する高い蛍光量子効率を持った有機化合物を含有した薄膜を積層した有機ＥＬ素子が報告され、関心を集めている（アプライド・フィジクス・レターズ、５１巻、９１３ページ、１９８７年参照）。この方法では、金属キレート錯体を蛍光体層、アミン系化合物を正孔注入層に使用して、高輝度の緑色発光を得ており、６〜７Ｖの直流電圧で輝度は１０００ｃｄ／ｍ2 、 最大発光効率は１．５ｌｍ／Ｗを達成して、実用領域に近い性能を持っている。しかしながら、現在までの有機ＥＬ素子は、構成の改善により発光強度は改良されているが、未だ充分な発光輝度は有していない。
【０００４】
【発明が解決しようとする課題】
本発明の目的は、発光輝度が高く、繰り返し使用時での安定性の優れた有機ＥＬ素子の提供にある。本発明者らが鋭意検討した結果、一般式［１］で示される化合物の有機ＥＬ素子材料を少なくとも一層に使用した有機ＥＬ素子の発光輝度が高く、繰り返し使用時での安定性も優れていることを見いだし本発明をなすに至った。
【０００５】
【課題を解決するための手段】
即ち、本発明は、下記一般式［１］で示される有機エレクトロルミネッセンス素子材料に関する。
【０００６】
一般式［１］
【化２】
0003653825.tif 000002
［式中、Ｘは、ＮもしくはＣＨを示し、Ｒ1 ないしＲ8 は、それぞれ独立して、水素原子、ハロゲン原子、置換もしくは未置換のアルキル基、置換もしくは未置換のアリール基、置換もしくは未置換のアルコキシ基、置換もしくは未置換のアリールオキシ基、置換もしくは未置換のアルキルチオ基、置換もしくは未置換のアリールチオ基、アミノ基、モノまたはジ置換アミノ基、水酸基、シロキシ基、アシル基、カルバモイル基、カルボン酸基、スルフォン酸基、脂肪族環基、炭素環式芳香族基もしくは複素環基を示す。Ｍは金属を示す。ｎは１から３の整数を示す（ただし、ＸがＮであり、かつ、ｎが２である場合を除く。）。］
【０００７】
更に、本発明は、一対の電極間に発光層もしくは発光層を含む有機化合物薄膜層を備えた有機エレクトロルミネッセンス素子において、上記発光層が上記有機エレクトロルミネッセンス素子材料を含有する層である有機エレクトロルミネッセンス素子である。
【０００８】
更に、本発明は、一対の電極間に発光層を含む複数層の有機化合物薄膜層を備えた有機エレクトロルミネッセンス素子において、上記発光層と陰極の間に上記有機エレクトロルミネッセンス素子材料を含有する層を形成してなる有機エレクトロルミネッセンス素子である。
【０００９】
更に、本発明は、トリフェニルアミン誘導体を含有する層を発光層と陰極の間に形成してなる上記有機エレクトロルミネッセンス素子である。
【発明の実施の形態】
【００１０】
本発明の金属錯体はｎ型半導体としての性質が強く、電子輸送能力が大きい。さらには、錯体形成時の生成エネルギーも低いために、形成した金属錯体の金属と配位子との結合性も強固になり、発光材料としての蛍光量子効率も大きくなっている。
【００１１】
一般式［１］の配位子の置換基Ｒ1 ないしＲ8 の具体的な例を挙げると、塩素、臭素、ヨウ素、フッ素のハロゲン原子、メチル基、エチル基、プロピル基、ブチル基、ｓｅｃ−ブチル基、ｔｅｒｔ−ブチル基、ペンチル基、ヘキシル基、ヘプチル基、オクチル基、ステアリル基、トリクロロメチル基等の置換もしくは未置換のアルキル基、フェニル基、ナフチル基、３ーメチルフェニル基、３ーメトキシフェニル基、３ーフルオロフェニル基、３ートリクロロメチルフェニル基、３ートリフルオロメチルフェニル基、３ーニトロフェニル基等の置換もしくは未置換のアリール基、メトキシ基、ｎ−ブトキシ基、ｔｅｒｔ−ブトキシ基、トリクロロメトキシ基、トリフルオロエトキシ基、ペンタフルオロプロポキシ基、２，２，３，３−テトラフルオロプロポキシ基、１，１，１，３，３，３−ヘキサフルオロ−２−プロポキシ基、６−（パーフルオロエチル）ヘキシルオキシ基等の置換もしくは未置換のアルコキシ基、フェノキシ基、ｐ−ニトロフェノキシ基、ｐ−ｔｅｒｔ−ブチルフェノキシ基、３−フルオロフェノキシ基、ペンタフルオロフェニル基、３−トリフルオロメチルフェノキシ基等の置換もしくは未置換のアリールオキシ基、メチルチオ基、エチルチオ基、ｔｅｒｔ−ブチルチオ基、ヘキシルチオ基、オクチルチオ基、トリフルオロメチルチオ基等の置換もしくは未置換のアルキルチオ基、フェニルチオ基、ｐ−ニトロフェニルチオ基、ｐ−ｔｅｒｔ−ブチルフェニルチオ基、３−フルオロフェニルチオ基、ペンタフルオロフェニルチオ基、３−トリフルオロメチルフェニルチオ基等の置換もしくは未置換のアリールチオ基、シアノ基、ニトロ基、アミノ基、メチルアミノ基、ジエチルアミノ基、エチルアミノ基、ジエチルアミノ基、ジプロピルアミノ基、ジブチルアミノ基、ジフェニルアミノ基等のモノまたはジ置換アミノ基、ビス（アセトキシメチル）アミノ基、ビス（アセトキシエチル）アミノ基、ビスアセトキシプロピル）アミノ基、ビス（アセトキシブチル）アミノ基等のアシルアミノ基、水酸基、シロキシ基、アシル基、メチルカルバモイル基、ジメチルカルバモイル基、エチルカルバモイル基、ジエチルカルバモイル基、プロイピルカルバモイル基、ブチルカルバモイル基、フェニルカルバモイル基等のカルバモイル基、カルボン酸基、スルフォン酸基、イミド基、シクロペンタン基、シクロヘキシル基等の脂肪族環基、フェニル基、ナフチル基、ビフェニル基等の炭素環式芳香族基、ピリジン基、ピラジン基、ピリミジン基、ピリダジン基、トリアジン基、インドール基、キノリン基、アクリジン基等の複素環式芳香族基、ピロリジン基、ジオキサン基、ピペリジン基、モルフォリン基、ピペラジン基、トリチアン基等の複素環基等がある。
【００１２】
また、前記一般式［１］において、Ｍは、ベリリウム、亜鉛、カドミウム、アルミニウム、ガリウム、インジウム、イットリウム、スカンジウム、マグネシウム、カルシウム、ストロンチウム、コバルト、鉄、銅、またはニッケルを示すがこれらに限られるものではない。その中でも特にＩＩ族の金属が好ましい。ｎは金属原子の価数によって異なり、２価の金属原子の場合は２、３価の金属原子の場合は、３である。
【００１３】
発明の金属錯体化合物を有機ＥＬ素子に使用した場合、高い発光効率を有し、高い電子輸送性、陰極からの高い電子注入性を持つことになり、素子作製上極めて有利な材料である。さらには、３００℃以上の融点を有するために、耐熱性も優れている。
【００１４】
本発明の一般式［１］で示される化合物の合成方法の例を以下に示す。前記一般式［１］で示される金属錯体は、対応する金属化合物と以下の一般式［２］で示される化合物との間の錯体形成反応により合成される。
一般式［２］
【化３】
0003653825.tif 000003
【００１５】
前記一般式［２］で示される化合物と錯体を形成する金属化合物としては、塩化物、臭化物、等のハロゲン化塩、硫酸塩、硝酸塩、エトキシ金属、イソプロポキシド金属などの金属アルコキシド、または一部アセチルアセナートで置換された金属化合物であってもよい。合成は反応性、安全性などから金属アルコキシドが好ましいがこれらに限られるものではない。
【００１６】
合成に使用する溶剤は、メタノール、エタノール、クロロホルム、イソプロピルアルコール、酢酸エチル、アセトニトリル、１，４−ジオキサン、テトラヒドロフラン、ベンゼン、トルエン、キシレン、ｎ−ヘキサン、ジメチルホルアミド、キノリン、スルホラン、水などから選択される。反応温度は、配位子の金属錯体形成速度により決定される。０〜２５０℃の間、さらには２０〜８０℃か好ましい。反応は１０分〜２４時間で行われる。合成条件は、金属化合物、配位子、溶剤、触媒などの条件により決定されるものであり、これらに限定されるものではない。
【００１７】
本発明の一般式［１］の化合物の代表例を表１に具体的に例示するが、これらに限られるものではない。
【００２０】
0003653825.tif 000004
【００２１】
【表１】
0003653825.tif 000005
【００２３】
0003653825.tif 000006
【００２４】
0003653825.tif 000007
【００２５】
上記の金属錯体は、水、有機溶剤による洗浄、適切な溶剤からの再結晶、昇華精製法など、もしくはそれらを組み合わせることにより必要な純度を得ることができる。
【００２６】
有機ＥＬ素子は、陽極と陰極間に一層もしくは多層の有機薄膜を形成した素子である。一層型の場合、陽極と陰極との間に発光層を設けている。発光層は、発光材料を含有し、それに加えて陽極から注入した正孔もしくは陰極から注入した電子を発光材料まで輸送させるために正孔輸送材料もしくは電子輸送材料を含有しても良い。多層型は、（陽極／正孔注入層／発光層／陰極）、（陽極／発光層／電子注入層／陰極）、（陽極／正孔注入層／発光層／電子注入層／陰極）の多層構成で積層した有機ＥＬ素子がある。一般式［１］の化合物は、正孔もしくは電子等のキャリアを輸送できるが、電子輸送性がより優れているので、その電子輸送性を使用して電子注入層、電子輸送層および電子輸送性発光層等に使用出来る。また、この化合物を含有した有機薄膜を使用した有機ＥＬ素子は、電界を印加した際に強い蛍光を発するので、発光材料として使用することも可能であり、高い発光輝度および発光波長の最適な選択が可能になった。
【００２７】
有機ＥＬ素子は、多層構造にすることにより、クエンチングによる輝度や寿命の低下を防ぐことができる。また、必要があれば、発光材料、ドーピング材料、キャリア輸送を行う正孔輸送材料や電子輸送材料を二種類以上組み合わせて使用することも出来る。また、正孔注入層、発光層、電子注入層は、それぞれ二層以上の層構成により形成されても良く、正孔もしくは電子が効率よく電極から注入され、層中で輸送される素子構造が選択される。
【００２８】
有機ＥＬ素子の陽極に使用される導電性材料は、４ｅＶより大きな仕事関数を持つものが好適であり、炭素、アルミニウム、バナジウム、鉄、コバルト、ニッケル、タングステン、銀、金、白金、パラジウム等およびそれらの合金、ＩＴＯ基板、ＮＥＳＡ基板に使用される酸化スズ、酸化インジウム等の酸化金属、さらにはポリチオフェンやポリピロール等の有機導電性樹脂が用いられる。
陰極に使用される導電性材料は、４ｅＶより小さな仕事関数を持つものが好適であり、マグネシウム、カルシウム、錫、鉛、チタニウム、イットリウム、リチウム、ルテニウム、マンガン等およびそれらの合金が用いられるが、これらに限定されるものではない。陽極および陰極は、必要があれば二層以上の層構成により形成されていても良い。
【００２９】
有機ＥＬ素子では、効率良く発光させるために、少なくとも一方は素子の発光波長領域において充分透明であることが望ましい。また、基板も透明であることが望ましい。透明電極は、上記の導電性材料を使用して、蒸着やスパッタリング等の方法で所定の透光性を確保するように設定する。発光面の電極は、光透過率を１０％以上にすることが望ましい。基板は、機械的、熱的強度を有し、透明であれば限定されるものではないが、例示すると、ガラス基板、ポリエチレン板、ポリエーテルサルフォン板、ポリプロピレン板等の透明性樹脂があげられる。
【００３０】
本発明に係わる有機ＥＬ素子の各層の形成は、真空蒸着、スパッタリング等の乾式成膜法やスピンコーティング、ディッピング等の湿式成膜法のいずれの方法を適用することができる。膜厚は特に限定されるものではないが、各層は適切な膜厚に設定する必要がある。膜厚が厚すぎると、一定の光出力を得るために大きな印加電圧が必要になり効率が悪くなる。膜厚が薄すぎると、薄膜中にピンホール等が発生して、電界を印加しても充分な発光輝度が得られない。通常の膜厚は５ｎｍから１０μｍの範囲が適しているが、１０ｎｍから０．２μｍの範囲がさらに好ましい。
【００３１】
湿式成膜法の場合、各層を形成する材料を、クロロホルム、テトラヒドロフラン、ジオキサン、エタノール等の適切な溶媒に溶解または分散して薄膜を形成するが、その溶媒はいずれであっても良い。また、いずれの薄膜においても、成膜性向上、膜のピンホール防止等のため適切な樹脂や添加剤を使用しても良い。使用の可能な樹脂としては、ポリスチレン、ポリカーボネート、ポリアリレート、ポリエステル、ポリアミド、ポリウレタン、ポリスルフォン、ポリメチルメタクリレート、ポリメチルアクリレート、セルロース等の絶縁性樹脂、ポリ−Ｎ−ビニルカルバゾール、ポリシラン等の光導電性樹脂、ポリチオフェン、ポリピロール等の導電性樹脂を挙げることができる。また、添加剤としては、酸化防止剤、紫外線吸収剤、可塑剤等を挙げることができる。
【００３２】
本発明の有機ＥＬ素子に使用できる発光材料またはドーピング材料としては、アントラセン、ナフタレン、フェナントレン、ピレン、テトラセン、コロネン、クリセン、フルオレセイン、ペリレン、フタロペリレン、ナフタロペリレン、ペリノン、フタロペリノン、ナフタロペリノン、ジフェニルブタジエン、テトラフェニルブタジエン、クマリン、オキサジアゾール、アルダジン、ビスベンゾキサゾリン、ビススチリル、ピラジン、シクロペンタジエン、キノリン金属錯体、アミノキノリン金属錯体、ベンゾキノリン金属錯体、イミン、ジフェニルエチレン、ビニルアントラセン、ジアミノカルバゾール、ピラン、チオピラン、ポリメチン、メロシアニン、イミダゾールキレート化オキシノイド化合物、キナクリドン、ルブレン等およびそれらの誘導体があるが、これらに限定されるものではない。
【００３３】
正孔輸送材料としては、正孔を輸送する能力を持ち、発光層または発光材料に対して優れた正孔注入効果を有し、発光層で生成した励起子の電子注入層または電子輸送材料への移動を防止し、かつ薄膜形成能の優れた化合物が挙げられる。具体的には、フタロシアニン系化合物、ナフタロシアニン系化合物、ポルフィリン系化合物、オキサジアゾール、トリアゾール、イミダゾール、イミダゾロン、イミダゾールチオン、ピラゾリン、ピラゾロン、テトラヒドロイミダゾール、オキサゾール、オキサジアゾール、ヒドラゾン、アシルヒドラゾン、ポリアリールアルカン、スチルベン、ブタジエン、ベンジジン型トリフェニルアミン、スチリルアミン型トリフェニルアミン、ジアミン型トリフェニルアミン等と、それらの誘導体、およびポリビニルカルバゾール、ポリシラン、導電性高分子等の高分子材料等があるが、これらに限定されるものではない。
【００３４】
電子輸送材料としては、電子を輸送する能力を持ち、発光層または発光材料に対して優れた電子注入効果を有し、発光層で生成した励起子の正孔注入層または正孔輸送材料への移動を防止し、かつ薄膜形成能の優れた化合物が挙げられる。例えば、フルオレノン、アントラキノジメタン、ジフェノキノン、チオピランジオキシド、オキサジアゾール、チアジアゾール、テトラゾール、ペリレンテトラカルボン酸、フレオレニリデンメタン、アントラキノジメタン、アントロン等とそれらの誘導体があるが、これらに限定されるものではない。また、正孔輸送材料に電子受容物質を、電子輸送材料に電子供与性物質を添加して増感させることもできる。
【００３５】
本発明の一般式［１］の化合物は、発光材料として発光層内での使用することができ、発光材料、ドーピング材料、正孔輸送材料および電子輸送材料の少なくとも一種が同一層に含有されてもよい。また、一般式［１］の化合物は、高い電子輸送能力を持っているので、発光層と陰極との間の電子注入層もしくは電子輸送層に使用することも可能である。
【００３６】
本発明により得られた有機ＥＬ素子の、温度、湿度、雰囲気等に対する安定性の向上のために、素子の表面に保護層を設けたり、シリコンオイル等を封入して素子全体を保護することも可能である。
【００３７】
以上のように、本発明では、有機ＥＬ素子に一般式［１］の化合物を用いたため発光輝度を高くすることが可能になった。また、この素子は熱や電流に対して非常に安定であり、さらには、低電圧で実用的に使用可能な発光輝度が得られるので、従来まで大きな問題であった経時での劣化、発光時間を大幅に向上させ、有機ＥＬ素子の寿命向上に役立てることができた。。
本発明の有機ＥＬ素子は、壁掛けテレビ等のフラットパネルディスプレイや、平面発光体として、複写機やプリンター等の光源、液晶ディスプレイや計器類等の光源、表示板、標識灯等へ応用が考えられ、その工業的価値は非常に大きい。
【００３８】
【実施例】
以下、本発明を実施例に基づき、さらに詳細に説明する。
【００３９】
（参考合成例１）
フラスコ中にジエトキシ亜鉛６．０ｇ、無水エタノール３００ｍｌを入れて６０℃にて攪拌する。ジエトキシ亜鉛が全て溶解した後に、無水エタノール７００ｍｌ中に、２- （２- ベンゾトリアゾリル）- ｐ- クレゾール９．０ｇを６０℃にて溶解させた溶液を滴下した。室温で１時間攪拌した後に、析出した固体をろ過して、無水エタノールで洗浄し、真空乾燥して８．９ｇの黄白色粉末を得た。この黄白色粉末の元素分析、質量分析、赤外線吸収スペクトル、ＮＭＲスペクトルを測定した結果、化合物（１）であることがわかった。化合物（１）の赤外線吸収スペクトルを図１に示す。
【００４０】
実施例１
洗浄したＩＴＯ電極付きガラス板上に、下記化学構造で示される化合物（４３）を真空蒸着して、膜厚５０ｎｍの正孔注入層を得た。次いで、化合物（１３）を発光材料として真空蒸着して膜厚５０ｎｍの発光層を作成し、次いで、化合物（４４）を電子輸送層として真空蒸着し膜温５０ｎｍの電子輸送層を得た。その上に、マグネシウムと銀を１０：１で混合した合金で膜厚１５０ｎｍの膜厚の電極を形成して有機ＥＬ素子を得た。正孔注入層、発光層および陰極は、１０-6T ｏｒｒの真空中で、基板温度室温の条件下で蒸着した。この素子は、直流電圧１０Ｖで発光輝度８８００（ｃｄ／ｍ2）の発光が得られ、発光効率は０．７５（ｌｍ／Ｗ）であった。
【化４】
0003653825.tif 000008
化合物（４３）
【化５】
0003653825.tif 000009
化合物（４４）
【００４１】
実施例２〜１４
発光材料として表２の化合物を使用する以外は、実施例１と同じ方法で有機ＥＬ素子を作成して、直流電圧１２Ｖで発光輝度、発光効率を測定した。結果を表２に示す。
【００４２】
0003653825.tif 000010
【００４４】
実施例１５
洗浄したＩＴＯ電極付きガラス板上に、化合物（１９）、２−（４−ｔｅｒｔ−ブチルフェニル）−５−（ビフェニル）−１，３，４−オキサジアゾール、Ｎ，Ｎ' ―（４―メチルフェニル）―Ｎ，Ｎ' ―（４−ｎ−ブチルフェニル）―フェナントレン―９，１０―ジアミン、ポリカーボネート樹脂を３：２：３：２の比率でクロロホルムに溶解分散させ、スピンコーティング法により膜厚１００ｎｍの発光層を得た。その上に、マグネシウムと銀を１０：１で混合した合金で膜厚１５０ｎｍの電極を形成して有機ＥＬ素子を得た。陰極は、１０-6T ｏｒｒの真空中で、基板温度室温の条件下で蒸着した。この素子は、直流電圧１２Ｖで１３００ｃｄ／ｍ2 の発光が得られた。
【００４５】
実施例１６
化合物（１９）に変え表３の化合物を使用する以外は、実施例１５と同じ方法で有機EL素子を作製して、直流電圧１２Ｖの発光輝度、発光効率を測定した。結果を表３に示す。
【００４６】
0003653825.tif 000011
【００５０】
本実施例で示された有機ＥＬ素子は、二層型以上の素子構成においての発光輝度として５０００ｃｄ／ｍ2 以上であり、全て高い発光効率を得ることができた。さらに、本実施例で示された全ての有機ＥＬ素子について、３ｍＡ／ｃｍ2 で連続発光させたところ、１０００時間以上安定な発光を観測することができた。実施例１の有機ＥＬ素子が１０００時間以上安定な発光輝度を有し、ダークスポットも、ほとんど観察されなかったのに対して、同条件で作製した比較例１の有機ＥＬ素子は、５００時間以下の発光時間で初期の発光輝度の半分以下になり、ダークスポットの数が多く、寿命時間の測定とともに、その数が増加し、大きくなった。これは、トリス（８−ヒドロキシキノリン）アルミニウム錯体を成膜した発光層と陰極電極層との密着性、トリス（８−ヒドロキシキノリン）アルミニウム錯体が均一の膜厚を有する薄膜になり難いこと、発光層と陰極との仕事関数の差異が大きいことが考えられる。以上の結果から、発光層、発光層と陰極の間の層に本発明の有機ＥＬ素子材料を使用した有機ＥＬ素子は、発光素子の長寿命化を達成した。
【００５１】
本発明の有機ＥＬ素子は発光効率、発光輝度の向上と長寿命化を達成するものであり、併せて使用される発光材料、ドーピング材料、正孔輸送材料、電子輸送材料、増感剤、樹脂、電極材料等および素子作製方法を限定するものではない。
【００５２】
【発明の効果】
本発明の有機ＥＬ素子材料は、構成成分として新規な金属錯体を発光材料として使用した。その有機ＥＬ素子は、従来に比べて高い発光効率の発光を示し、長寿命の有機ＥＬ素子を得ることができた。また、素子の陰極と発光層の間に、本発明の有機ＥＬ素子材料を使用した有機ＥＬ素子は、従来の素子に比べて長寿命であった。以上により、本発明で示した化合物を、有機ＥＬ素子の少なくとも一層に使用することにより、高い発光輝度、高い発光効率、長寿命の有機ＥＬ素子を容易に作製することが可能になった。
【図面の簡単な説明】
【図１】化合物（１）の赤外線吸収スペクトル図
【図１】
0003653825.tif 000013